СПОСОБ ПОЛУЧЕНИЯ МОЛЕКУЛЯРНОГО СИТА

2
1. Цеолит морденит, содержащий внутри пор направляющий реагент для формирования структуры (НРС), выбранный из группы, включающей ТЭА, МТЭА и их смеси, обладающий площадью поверхности мезопор, равной более 30 м/г, и содержащий агломераты, состоящие из первичных кристаллитов, где первичные кристаллиты обладают средним размером первичных кристаллов, определенным с помощью ТЭМ, равным менее 80 нм.
2. Цеолит морденит по п. 1, в котором первичные кристаллиты обладают средним размером первичных кристаллов по каждому вектору a, b и с кристалла, определенным с помощью рентгенографии, равным менее 80 нм.
3. Цеолит морденит по п. 1 или 2, в котором по данным анализа с помощью ТЭМ не менее 90% первичных кристаллитов обладают размером первичных кристаллов, равным менее 80 нм.
4. Цеолит морденит по любому предыдущему пункту, в котором указанные первичные кристаллиты обладают аспектным отношением, определенным с помощью ТЭМ, равным менее 2, где аспектное отношение определено, как наибольшее измерение кристаллита, деленное на ширину кристаллита, где ширина кристаллита определена, как измерение кристаллита в середине этого наибольшего измерения в направлении, перпендикулярном этому наибольшему измерению.
2
5. Цеолит морденит по любому предыдущему пункту, обладающий площадью поверхности мезопор, равной более 40 м/г.
6. Цеолит морденит по любому предыдущему пункту, в котором отношение площади поверхности мезопор к полной площади поверхности равно более 0,05.
2
7. Прокаленный цеолит морденит, полученный путем прокаливания цеолита морденита по любому из пп. 1-6, прокаленный цеолит морденит обладает площадью поверхности мезопор, равной более 30 м/г, и содержит агломераты, состоящие из первичных кристаллитов, где первичные кристаллиты обладают средним размером первичных кристаллов, определенным с помощью ТЭМ, равным менее 80 нм.
2
8. Подвергнутый последующей обработке цеолит морденит, полученный путем обработки паром и/или кислотой прокаленного цеолита морденита по п. 7, в котором молярное отношение Si:Al больше или равно 50.
9. Способ получения цеолита морденита по любому из пп. 1-6, включающий:
a) получение смеси для синтеза, содержащей источник кремния, источник алюминия, гидроксид щелочного металла (М), источник направляющего реагента для формирования структуры (НРС), выбранный из группы, включающей ТЭА, МТЭА и их смеси, необязательные затравочные кристаллы и воду, указанная смесь для синтеза обладает составом, описывающимся следующими молярными отношениями:
Si:Al<sub>2</sub>
15-40
OH<sup>-</sup>:Si
≤0,32
M<sup>+</sup>:Si
≤0,32
HPC:S
≤0,10
H<sub>2</sub>O:Si
<20
b) кристаллизацию указанной смеси для синтеза, которая включает нагревание смеси для синтеза при температуре, находящейся в диапазоне, составляющем от 100 до 160°С, с получением кристаллов цеолита морденита, содержащего внутри пор направляющий реагент для формирования структуры (НРС).
10. Способ по п. 9, в котором источником кремния является осажденный диоксид кремния.
11. Способ по п. 9 или 10, в котором источником алюминия является раствор алюмината натрия или раствор сульфата алюминия.
12. Способ по любому из пп. 9-11, в котором источник НРС выбран из группы, включающей тетраэтиламмонийбромид (ТЭА-Br), тетраэтиламмонийгидроксид (ТЭА-ОН), метилтриэтиламмонийхлорид (МТЭА-Cl), метилтриэтиламмонийгидроксид (МТЭА-ОН) и их смеси.
+
13. Способ получения прокаленного цеолита морденита по п. 7 или 8, который включает стадии i) обработки цеолита морденита по любому из пп. 1-6 путем ионного обмена для удаления катиона щелочного металла М и затем ii) прокаливания цеолита морденита при температуре, большей или равной 500°С, в течение промежутка времени, равного не менее 1 ч.
14. Способ получения подвергнутого последующей обработке цеолита морденита по п. 8, который дополнительно включает стадию деалюминирования, включающую введение во взаимодействие цеолита морденита с паром при температуре не ниже 200°С, в течение не менее 1 ч и затем промывку водным раствором кислоты.
15. Способ превращения сырья, содержащего органическое соединение, в продукт превращения, который включает стадию проводимого при условиях превращения органического соединения введения во взаимодействия указанного сырья с катализатором, содержащим цеолит морденит по любому из пп. 1-8.